(57)【要約】  【課題】  本発明は、シックスクール症候群の発症などの環境や人体に対する悪影響が少なく、溶解している高分子化合物の性能の発揮を妨げず、かつ塗膜表面の白化などにより美観を損ねることのないエポキシ用溶剤組成物を提供する。  【解決手段】  水素結合力の相対値が０．７以上１．４未満の溶剤を６５〜９０質量％、水素結合力の相対値が１．４以上２．０以下の溶剤および／または水素結合力の相対値が０．１以上０．７未満の溶剤を３５〜１０質量％の割合で含有し、トルエン、キシレンを含む芳香族炭化水素系溶剤は除いている。  【選択図】    なし【特許請求の範囲】
【請求項１】
エポキシ樹脂に添加される溶剤組成物であって、
水素結合力の相対値が０．７以上１．４未満の溶剤を６５〜９０質量％、
水素結合力の相対値が１．４以上２．０以下の溶剤および／または水素結合力の相対値が０．１以上０．７未満で且つトルエン、キシレンを含む芳香族炭化水素系溶剤を除く溶剤を３５〜１０質量％の割合で含有していることを特徴とするエポキシ用溶剤組成物。
【請求項２】
前記水素結合力の相対値が０．７以上１．４未満の溶剤がエステル系溶剤、アルデヒド系溶剤、ケトン系溶剤およびエーテル系溶剤からなる群から選ばれる１種以上の溶剤であり、
前記水素結合力の相対値が１．４以上２．０以下の溶剤がアルコール系溶剤、グリコール系溶剤、アミド系溶剤、アミン系溶剤およびカルボン酸系溶剤からなる群から選ばれる１種以上の溶剤で、１０〜２５質量％、
前記水素結合力の相対値が０．１以上０．７未満の溶剤が、炭化水素系溶剤で、０〜１５質量％である請求項１に記載のエポキシ用溶剤組成物。
【請求項３】
前記水素結合力の相対値が１．４以上２．０以下の溶剤としてアルコール系溶剤を１０〜２０質量％以下の割合で含有している請求項１または請求項２に記載のエポキシ用溶剤組成物。
【請求項４】
前記水素結合力の相対値が０．７以上１．４未満の溶剤が、酢酸ブチルを含むエステル系溶剤および／またはメチルエチルケトン、メチルイソブチルケトンを含むケトン系溶剤であり、
前記水素結合力の相対値が１．４以上２．０以下の溶剤がイソプロパノールを含むアルコール系溶剤であり、
前記水素結合力の相対値が０．１以上０．７未満の溶剤が、芳香族炭化水素を除く、ヘキサン、メチルシクロヘキサンを含む炭化水素系溶剤である請求項１乃至請求項３のいずれか１項に記載のエポキシ用溶剤組成物。
【請求項５】
ＳＰ値（溶解度パラメータ）がエポキシ樹脂のＳＰ値に対して±３０％の範囲で且つＳＰ値が８．５〜１１．５であり、
蒸発速度指数が１００〜４００である請求項１乃至請求項４のいずれか１項に記載のエポキシ用溶剤組成物。
【請求項６】
無溶剤型エポキシ樹脂の希釈溶剤または洗浄溶剤として用いられる請求項１乃至請求項５のいずれか１項に記載のエポキシ用溶剤組成物。
【発明の詳細な説明】
【技術分野】
【０００１】
本発明は、エポキシ樹脂の溶剤として有用な溶剤組成物に関する。
【背景技術】
【０００２】
溶剤は、塗料、接着剤または印刷インキなどにおいて、流動性を高め、使用時の操作性を向上させ、処理面へ均一に密着塗布するために用いられている。また、各種汚染物の洗浄にも溶剤が用いられている。例えば、エポキシ樹脂の希釈溶剤や洗浄用溶剤としては、トルエンやキシレンなどの芳香族炭化水素またはこれらとケトン類・アルコール類の混合物が使用されている。これらの溶剤はエポキシ樹脂への溶解性、混合時の樹脂粘性と蒸発速度のバランス、エポキシ樹脂塗布後の樹脂硬化に至るまでの仕上がり性において優れた溶剤である。しかし、トルエンやキシレンなどの揮発性有機化合物（ＶＯＣ）がシックハウス、シックスクール症候群の主な発症関連因子であることが指摘されるなど、揮発性有機化合物の人体に与える影響が問題視されるようになってきた。そのため、厚生労働省ではトルエンやキシレンをはじめとする代表的な揮発性有機化合物について室内濃度指針値を策定している（非特許文献１）。
【０００３】
そこで、人体や環境に悪影響を与えることのない溶剤の開発が進められている。例えばシクロヘキサンなどのナフテン系炭化水素はトルエンと沸点が近く、溶解度パラメーターおよび水素結合力も近いため、当該化合物を主成分として全体の４０質量％以上含む溶剤がトルエン・キシレン非含有溶剤として市販されている。
また、特許文献１には３−メトキシプロピオン酸メチル１００重量部に３−エトキシプロピオン酸エチルを２０〜１５０重量部混合した溶剤組成物が提案されている。
特許文献２には、（Ａ）炭素数が９〜１３の脂肪族炭化水素系溶媒を６０〜９５質量％、（Ｂ）単環状ケトン類およびメチルメトキシブタノール類の中から選ばれる一種以上の成分を５〜４０質量％の割合で含有することを特徴とする溶剤組成物が提案されている。
特許文献３には、特定化学構造のα−アルコキシイソ酪酸アルキルエステル、β−アルコキシイソ酪酸アルキルエステル、α−ヒドロキシイソ酪酸アルキルエステルから選ばれた少なくとも一種のオキシイソ酪酸エステルを５質量％以上含むことを特徴とする塗料用、コーティング用、接着剤用および印刷インキ用溶剤組成物が提案されている。
【０００４】
しかし、上記ナフテン系炭化水素を主成分とする溶剤をエポキシ樹脂の希釈溶剤として用いると、塗布施工後硬化する際に溶剤の蒸発速度が速いため気化熱によって塗膜表面に水分を呼び込みやすく、結果として塗膜表面の白化を誘発する傾向が強いという問題を生じることがわかった。また、特許文献１〜３に記載の溶剤組成物においても、塗膜表面の白化について全く記載されていない。
【０００５】
【特許文献１】特開平３−２８４６５１号公報
【特許文献２】特開平７−３３１２９１号公報
【特許文献３】特開２００３−１４７２７７号公報
【非特許文献１】「シックハウス（室内空気汚染）問題に関する検討会  中間報告書−第６回及び第７回のまとめ」、厚生労働省発行、平成１３年７月５日
【発明の開示】
【発明が解決しようとする課題】
【０００６】
本発明は、シックスクール症候群の発症など環境や人体に対する悪影響が少なく、溶解している高分子化合物の性能の発揮を妨げず、かつ塗膜表面の白化などにより美観を損ねることのないエポキシ用溶剤組成物を提供することを課題としている。
【課題を解決するための手段】
【０００７】
上記課題を解決するため、本発明は、エポキシ樹脂に添加される溶剤組成物であって、
水素結合力の相対値が０．７以上１．４未満の溶剤を６５〜９０質量％、
水素結合力の相対値が１．４以上２．０以下の溶剤および／または水素結合力の相対値が０．１以上０．７未満で且つトルエン、キシレンを含む芳香族炭化水素系溶剤を除く溶剤を３５〜１０質量％の割合で含有していることを特徴とするエポキシ用溶剤組成物を提供している。
【０００８】
本発明者らは、溶剤が溶解している高分子化合物の性能の発揮を妨げず、かつ塗膜表面の白化などにより美観を損ねないためには、溶剤組成物全体の蒸発速度や気化熱だけでなくＳＰ値（溶解パラメーター）等にも適切な範囲があり、さらに各成分の蒸発速度および成分の組み合わせも関係することを見出した。かかる知見に基づき、本発明者らは試行錯誤の検討を加えた結果、水素結合力で分類した場合に水素結合力が中位の溶剤を６５〜９０質量％、水素結合力が上位の溶剤および／または下位の溶剤を３５〜１０質量％の割合で配合することにより、本発明の目的を達成できることを知見した。
【０００９】
水素結合力の相対値が０．７以上１．４未満の溶剤としては、エステル系溶剤、アルデヒド系溶剤、ケトン系溶剤またはエーテル系溶剤等が挙げられる。なかでも酢酸ブチルを含むエステル系溶剤、メチルエチルケトン、メチルイソブチルケトンを含むケトン系溶剤を用いることが好ましい。これらは１種類を単独で使用しても良いし、２種類以上を組み合わせて用いてもよい。
水素結合力の相対値が１．４以上２．０以下の溶剤としては、アルコール系溶剤、グリコール系溶剤、アミド系溶剤、アミン系溶剤またはカルボン酸系溶剤が挙げられる。なかでもイソプロパノールを含むアルコール系溶剤を用いることが好ましい。これらは１種類を単独で使用しても良いし、２種類以上を組み合わせて用いてもよい。これらは１０〜２５質量％配合することが好ましい。
水素結合力の相対値が０．１以上０．７未満の溶剤としては、炭化水素系溶剤が挙げられ、なかでもヘキサン、メチルシクロヘキサンを含む炭化水素系溶剤を、０〜１５質量％配合することが好ましい。かつ、前記したように、該炭化水素系溶剤として、シックスクール症候群などで人体に影響のあるとされるトルエンおよびキシレンからなる芳香族炭化水素溶剤は除かれる。
【００１０】
本発明のエポキシ用溶剤組成物において水素結合力の相対値が１．４以上２．０以下の溶剤としてアルコール系溶剤を用いる場合、その配合量は１０〜２０質量％が好ましい。アルコール系溶剤の配合量を前記範囲内とすることにより、白化現象をより有効に防止することができる。
【００１１】
本発明のエポキシ用溶剤組成物は、本発明の目的に反しない限り上記以外の他の成分を含んでいても良い。前記他の成分としては、例えば、顔料分散剤、レベリング剤、消泡剤、タレ防止剤、紫外線吸収剤、光安定剤または防黴剤等の各技術分野で慣用されている添加剤が挙げられる。これら添加剤の配合量は各技術分野で通常添加される量にしたがえばよい。
【００１２】
本発明のエポキシ用溶剤組成物は、ＳＰ値（溶解度パラメータ）がエポキシ樹脂のＳＰ値に近い設定とし、好ましくは、エポキシ樹脂のＳＰ値に対して±３０％の範囲内で、８．５〜１０．５に設定していることが好ましい。また、蒸発速度指数が１００〜４００であることが好ましい。前記ＳＰ値および蒸発速度指数は後述する実施例の記載の方法により得ることができる。
【００１３】
本発明のエポキシ用溶剤組成物は塗料用、コーティング用、接着剤用および印刷インキ用溶剤として好適に用いられ、特に、無溶剤型エポキシ樹脂の希釈溶剤または洗浄溶剤として好適に用いられる。そのうちでも、現場施工タイプの無溶剤型エポキシ樹脂塗り床に使用する現場添加溶剤として好適に用いることができる。
【００１４】
そのほか、本発明のエポキシ用溶剤組成物は、上述した樹脂からなる塗膜の洗浄用に、切削油、加工油、プレス油、防錆油、潤滑油、グリースもしくはピッチなどとして用いられている油類の洗浄用に、あるいはハンダフラックス、インキもしくは液晶などの洗浄用等に用いることもできる。本発明の溶剤組成物による洗浄は、浸漬、超音波、スプレーなどの種々の洗浄手段により行うことができる。
【発明の効果】
【００１５】
本発明のエポキシ用溶剤組成物は、トルエンおよびキシレンなどに代表される芳香族炭化水素を含まないことから、環境汚染を引き起こさず、また環境蓄積による生態系への影響も少なく、シックスクール症候群の発症など人体に対する悪影響も少ない。
さらに、本発明のエポキシ用溶剤組成物は、溶解している高分子化合物の性能の発揮を妨げない。例えば本発明の溶剤組成物で希釈したエポキシ樹脂を用いて施工した塗床は、長期間の利用に耐えうる強度と硬度を有する。
さらにまた、塗膜表面の白化などを防止し、塗膜面の美観を保つことができる。とくに本発明の溶剤組成物を塗料または印刷インキなどに用いる場合には、塗膜面の美観が保たれることは大きな利点である。さらには、塗膜表面の白化に基づく塗膜の劣化をおさえることができ、耐久性を向上させることができる。
【発明を実施するための最良の形態】
【００１６】
本発明のエポキシ用溶剤組成物は、水素結合力の相対値が０．７以上１．４未満の溶剤を６５〜９０質量％の割合で含有している。
また、水素結合力の相対値が１．４以上２．０以下の溶剤および／または水素結合力の相対値が０．１以上０．７未満の溶剤を３５〜１０質量％の割合で含有している。
上記水素結合力の相対値が０．１以上０．７未満の溶剤中には、トルエン、キシレンを含む芳香族炭化水素系溶剤は含まれず、これらトルエン、キシレンを除くことにより人体に対して影響を有しないものとしている。
【００１７】
前記水素結合力の相対値は、「塗料の流動と顔料分散」（植木憲一監訳  共立出版株式会社発行  発行日昭和４６年５月１日発行）の第２７９頁の表１８−２「溶解パラメータと水素結合力分類による一般的溶剤の位置づけ」における水素結合力（相対値）に準拠している。かつ、水素結合力の小、中、大も前記表における「結合力：小」「結合力：中」「結合力：大」の記載に準拠している。
【００１８】
前記水素結合力の相対値が０．１以上０．７未満の溶剤であるアルコール系溶剤を配合する場合は、その配合量を２０質量％以下とすることが好ましい。このアルコール系溶剤は親水性があり塗膜中から空気中に拡散される際に水分を呼び込み、この水分を介して空気中の二酸化炭素とエポキシ樹脂硬化剤成分等とが反応して炭酸塩が生成され、結果的に白化を起こしやすくなる。よって、前記したように、１０〜２０質量とすることが好ましい。
【００１９】
以下に本発明のエポキシ用溶剤組成物に含まれる各成分について説明する。
水素結合力の相対値が０．７以上１．４未満である水素結合力が中位の溶剤としては、エステル系溶剤、アルデヒド系溶剤、ケトン系溶剤、エーテル系溶剤が挙げられる。
エステル系溶剤としては、酢酸エチル、酢酸メチル、酢酸ブチル、酢酸イソブチル、３−メトキシブチルアセテート、アジピン酸ジメチル、グルタル酸ジメチル、コハク酸ジメチル、γ−ブチロラクトンなどが挙げられる。
アルデヒド系溶剤としては、アセトアルデヒドなどが挙げられる。
ケトン系溶剤としては、アセトン、メチルアセトン、メチルエチルケトン、メチルイソブチルケトン、シクロヘキサノン、ジエチルケトン、ジイソブチルケトンまたはプロピレンカーボネートなどが挙げられる。
エーテル系溶剤としては、ジオキサン、テトラヒドロフラン、エチルエーテル、プロピレングリコールモノメチルエーテルなどが挙げられる。
前記水素結合力が中位の溶剤としては、なかでもエステル系溶剤またはケトン系溶剤が好ましい。
特に、エポキシ樹脂との相溶性等を勘案し、酢酸メチル、酢酸ブチル、メチルエチルケトンまたはメチルイソブチルケトンを用いることがより好ましい。
【００２０】
水素結合力の相対値が１．４以上２．０以下である水素結合力が大きい上位の溶剤としては、アルコール系溶剤、グリコール系溶剤、アミド系溶剤、アミン系溶剤、カルボン酸系溶剤が挙げられる。
前記アルコール系溶剤としては、メタノール、エタノール、プロパノール、イソプロパノール、メチルセロソルブ、エチルセロソルブ、ブチルセロソルブ、ｎ−ブタノール、ｔｅｒｔ−ブタノール等が挙げられる。
グリコール系溶剤としては、エチレングリコール、ジエチレングリコール、ポリエチレングリコール、プロピレングリコール、ジプロピレングリコール、トリプロピレングリコール、ポリプロピレングリコール、１，４−ブタンジオール、１，５−ペンタンジオール、１，６−ヘキサンジオールなどが挙げられる。
アミン系溶剤としては、ホルムアミド、Ｎ，Ｎ−ジメチルホルムアミド、Ｎ，Ｎ−ジメチルアセトアミド等が挙げられる。
アミン系溶剤としては、ジメチルアミン、エチレンジアミン、オクタデシルアミン等が挙げられる。
カルボン酸系溶剤としては、オレイン酸等が挙げられる。
水素結合力が上位の溶剤としては、なかでもアルコール系溶剤が好ましく、イソプロパノールがより好ましい。
【００２１】
水素結合力の相対値が０．１以上０．７未満である水素結合力が小さい下位の溶剤としては、炭化水素系溶剤が挙げられる。前記炭化水素系溶剤は、脂肪族系（パラフィン系）炭化水素溶剤、脂環族系（ナフテン系）炭化水素溶剤または芳香族系炭化水素溶剤に大別されるが、本発明においては芳香族系炭化水素溶剤を除く脂肪族系（パラフィン系）炭化水素溶剤または脂環族系（ナフテン系）炭化水素溶剤を用いることが好ましい。
【００２２】
脂肪族系炭化水素溶剤としては、例えば、炭素数６〜２５の鎖状飽和炭化水素が挙げられる。より具体的には、例えば炭素数６〜２５の直鎖飽和炭化水素（ヘキサン、ヘプタン、ノナン、ドデカン、トリデカン、テトラデカン、ペンタデカン、ヘキサデカン、ヘプタデカン、オクタデカン等）および炭素数６〜２５の分岐鎖式飽和炭化水素（２，５，８−トリメチルノナン、２，５，８−トリメチルウンデカン、２，５，８，１１−テトラメチルドデカン、２，５，８，１０−テトラメチルドデカン、２，５，８，１１，１４−ペンタメチルペンタデカン等）が挙げられる。
【００２３】
脂環族系炭化水素溶剤としては、１または複数個の炭素数１〜１０のアルキル基で置換されていてもよい炭素数５〜１０の環式飽和炭化水素が挙げられる。より具体的には、例えば炭素数１〜１２のアルキル基で置換されたシクロへキサン（メチルシクロヘキサン、エチルシクロヘキサン、ブチルシクロヘキサン、ヘキシルシクロヘキサン、ヘプチルシクロヘキサン等）および炭素数１〜８のアルキル基で置換されていてもよいデカヒドロナフタレン（デカヒドロナフタレン、１−メチルデカヒドロナフタレン、１−エチルデカヒドロナフタレン、１−プロピルデカヒドロナフタレン等）、炭素数１〜８のアルキル基で置換されていてもよいテトラデカヒドロアントラセン（テトラデカヒドロアントラセン、１−メチルヒドロテトラデカアントラセン、１−エチルテトラデカヒドロアントラセン、１−プロピルテトラデカヒドロアントラセン等）が挙げられる。
【００２４】
本発明で用いる炭化水素系溶剤としては、１または複数個のハロゲン（フッ素・塩素など）またはニトロで置換されている上記脂肪族系炭化水素または脂環族系炭化水素であってもよい。上記炭化水素系溶剤としては、ヘキサンまたはメチルシクロヘキサンを用いることが好ましい。
【００２５】
本発明のエポキシ用溶剤組成物の好ましい態様は下記の通りである。
（Ａ）酢酸メチル、酢酸ブチル、メチルイトブチルケトン、プロピレングリコールメチルエーテルからなる群から選択される１以上の化合物を６５〜９０質量％
（Ｂ）イソプロパノールを２５〜１０質量％
（Ｃ）ヘキサンまたはメチルシクロヘキサンを０〜１５質量％
【００２６】
本発明のエポキシ用溶剤組成物は、塗料用、コーティング用、接着剤用および印刷インキ用のエポキシ樹脂に添加して用いられ、ＳＰ値（溶解パラメーター）は添加するエポキシ樹脂（代表値１０．０〜１１．０）に対して±３０％の範囲内に設定している。
【００２７】
本発明の溶剤組成物を添加するエポキシ樹脂は、無溶剤型エポキシ樹脂が好ましい。
無溶剤エポキシ樹脂としては特に限定されないが、ビスフェノールＡとエピクロルヒドリン等の縮合反応により得られるエピ−ビス型のビスフェノールＡ型エポキシ樹脂、ビスフェノールＦ型エポキシ樹脂、ビスフェノールＡＤ型エポキシ樹脂が一般的に用いられる。また、その他にフェノールノボラック型エポキシ樹脂、ビスフェノールＡノボラック型エポキシ樹脂、クレゾールノボラック型エポキシ樹脂、ジアミノジフェニルメタン型エポキシ樹脂等があげられる。その他、特殊なものとして、β−メチルエピクロ型、グリシジルエーテル型、グリシジルエステル型、ポリグリコールエーテル型、グリコールエーテル型、ウレタン変性エポキシ樹脂等の各エポキシ樹脂も使用できる。
【００２８】
以下に、本発明の実施例１〜９、比較例１〜４、従来例について説明する。
下記の表１に示した各成分を混合しエポキシ用溶剤組成物を調整した。なお、表１中の数字は配合割合（質量％）を示す。
比較例１および比較例２はトルエン・キシレン非含有溶剤として市販されている溶剤組成物（大伸化学株式会社製、「ＰＲＴＲ−２００ラッカーシンナー＆ＰＲＴＲ−６００ラッカーシンナー」）である。従来例は汎用されているトルエン含有溶剤組成物である。
【００２９】
【表１】
2006052341.tif 000002
【００３０】
表１に記載されている各成分のＳＰ値（溶解度パラメーター）は、各液体について凝集エネルギー密度の平方根であり、溶解性を特徴づける指標である。ＳＰ値は、「塗料の流動と顔料分散」（植木憲二  監訳、共立出版株式会社発行  発行日昭和４６年５月１日）の第２７７頁表１３−４および第３６１頁〜第３６６頁の付録Ｂ「溶剤の性質」の記載に準拠している。
また、表１に記載されている各成分の蒸発速度指数は、酢酸ブチルの蒸発速度を１００とした場合の蒸発しやすさ（しにくさ）を示すもので、数値が大きいほど蒸発しやすい。蒸発速度指数も「塗料の流動と顔料分散」（植木憲二  監訳、共立出版株式会社発行、発行日  昭和４６年５月１日）の第３６１頁〜第３６６頁の付録Ｂ「溶剤の性質」の記載に準拠している。
【００３１】
表１に記載されている溶剤組成物のＳＰ値は、前記各成分のＳＰ値をもとにモル加重平均して求めた。溶剤組成物のＳＰ値は８．５〜１１．０であることが好ましい。表１に記載されている溶剤組成物の蒸発速度指数も同様に前記各成分の蒸発速度指数をもとに、下記のように、モル加重平均して求めた。溶剤組成物の蒸発速度指数は１００〜４００であることが好ましい。
前記溶剤組成物の蒸発速度は、混合溶剤中のＡ成分の蒸発速度を、下式より求め、これらの混合材料中のそれぞれの成分の蒸発速度を合計したものである。前記溶剤組成物のＳＰ値も同様に求めたものである。
配合中のＡ成分の割合（％）×  Ａ成分の蒸発速度
Ａ成分の分子量            ×  配合中のモル合計
【００３２】
得られた溶剤組成物を用いて下記試験を行った。下記試験においては、エポキシ樹脂として常温硬化型２液性エポキシ樹脂（無溶剤型、ＳＲＩハイブリッド製「グリップコートＧ−３０」（重量比：主剤／硬化剤＝５／１））を用いた。
【００３３】
（試験例１；ブラッシング（表面白化）試験）
室温１５℃、湿度７０％に調整した試験室にて、エポキシ樹脂を正規配合比で混合した樹脂中に、それぞれ調整した溶剤組成物を３質量％添加し、１分間混合した。その材料をテストピースに１．０ｋｇ／ｍ２相当の均一な厚みとなるよう金鏝で塗布した後１５分間静置させた。その後再び樹脂を塗布し硬化後の外観を目視にて評価した。評価は、表面に白化がみられないものを「○」、やや白化傾向が見られるものを「△」、明らかに白化しているものを「×」とした。
【００３４】
（試験例２；硬度試験）
室温５℃、湿度６０％に調整した恒温恒湿室にエポキシ樹脂を正規配合比で混合した樹脂を予め保管しておき、当該樹脂にそれぞれ調整した溶剤組成物を３質量％添加し、１分間混合した。その材料をテストピースに１．０ｋｇ／ｍ２相当の均一な厚みとなるよう金鏝で塗布した後放置した。その後２４時間、４８時間、７２時間後の硬度をショアーＤ硬度計にて測定した。
溶剤組成物を添加しなかった場合、ショアーＤ硬度計にて測定した７２時間後の硬度は標準状態(室温５℃、湿度６０％)で８５°となる。ゆえに、本試験における７２時間後の硬度が８３°以上であることが好ましい。
【００３５】
（試験例３；洗浄力試験）
標準状態(温度２３℃、湿度６０％)でエポキシ樹脂塗料のみをテストピースに塗布後、それぞれ調整した溶剤組成物に室温で３分間浸漬し、洗浄面積を目視にて確認した。
評価は、５０％以上洗浄されたものを「○」、５０〜３０％洗浄されたものを「△」、３０％未満しか洗浄されなかったものを「×」とした。
【００３６】
（総合評価）
全てにおいて問題なく使用できるものを「◎」、一部でやや問題がでるものの使用可能なものを「○」、使用において支障が出るものを「×」とした。
【００３７】
表１に示されるように、実施例１〜６は表面白化が全くなく、洗浄力および環境汚染はいずれもよく、総合評価は「◎」で、適正な硬度を有するものであった。
実施例７、８、９は僅かに白化現象を生じたが使用上で問題ない範囲であった。比較例１〜４および従来例は白化現象が生じていた。
【産業上の利用可能性】
【００３８】
本発明のエポキシ用溶剤組成物は、塗料用、コーティング用、接着剤用および印刷インキ用として用いるられるエポキシ樹脂に添加する溶剤として好適に用いられる。